(57)【要約】【課題】高い屈折率異方性と優れた青色レーザー耐光性を有し、液晶組成物の融点の上昇と硬化物の透過率損失とを抑制した光学異方性材料、光学素子及びこれらを作成するための新規な液晶組成物を提供する。【解決手段】下記式（１）で示される重合性化合物。2011251928.tif 000051・・・（１）但し、式中、Ｊ１、Ｊ２：それぞれ独立にアクリル基、メタクリル基、エポキシ基、オキセタニル基、又はこれらの重合基。ｋ、ｌ：それぞれ独立に０又は１。ただし、ｋ、ｌが共に０の場合を除く。【選択図】なし【特許請求の範囲】
【請求項１】
下記式（１）で示される重合性化合物。
【化１】
2011251928.tif 000047
・・・（１）
但し、式中の記号は以下の意味を示す。
Ａ１、Ａ２：それぞれ独立に−ＣＯＯ−又は−ＯＣＯ−。
ｍ、ｎ：それぞれ独立に０又は１。
Ｐ１、Ｐ２：それぞれ独立に、六員環の飽和もしくは不飽和の炭素環または六員環の飽和もしくは不飽和の複素環。
ただし、炭素環または複素環は、その環基中の炭素原子に結合した水素原子がアルキル基、アルコキシ基、又はフッ素原子に置換されていてもよい。
Ｒ１、Ｒ２：それぞれ独立に炭素数１〜２０のアルキル基又はアルコキシ基。
但し、アルキル基及びアルコキシ基は、炭素原子が酸素原子に置換されていてもよく、水素原子がフッ素原子に置換されていてもよい。
ｓ、ｔ：それぞれ独立に０又は１。（ただし、ｓ、ｔが共に０の場合を除く。）
Ｊ１、Ｊ２：それぞれ独立にアクリル基、メタクリル基、エポキシ基、オキセタニル基、又はこれらの重合基。
ｋ、ｌ：それぞれ独立に０又は１。（ただし、ｋ、ｌが共に０の場合を除く。）
【請求項２】
下記式（２）で示される請求項１記載の重合性化合物。
【化２】
2011251928.tif 000048
・・・（２）
【請求項３】
下記式（３）で示される請求項１記載の重合性化合物。
【化３】
2011251928.tif 000049
・・・（３）
ただし、式（３）中、Ｐｈは１、４−フェニレン基を示す。（但し、環基のＪ１側を１位とする。）
【請求項４】
下記式（４）で示される請求項１記載の重合性化合物。
【化４】
2011251928.tif 000050
・・・（４）
ただし、式（４）中、Ｐｈは１、４−フェニレン基を示す。（但し、環基のＪ１側を１位とする。）
【請求項５】
請求項１〜４のいずれか１項に記載の重合性化合物を含有する重合性液晶組成物。
【請求項６】
請求項１〜４のいずれか１項に記載の重合性化合物と、重合性カイラル材料とを含有してなる重合性コレステリック液晶組成物。
【請求項７】
請求項５に記載の重合性液晶組成物、又は請求項６に記載の重合性コレステリック液晶組成物を重合してなる光学異方性材料。
【請求項８】
請求項７に記載の光学異方性材料を用いてなる光学素子。
【請求項９】
光を回折させる回折格子であって、
請求項７に記載の光学異方性材料を含有する第一の材料からなる第一の部材と、等方性の屈折率を有する第二の材料からなる第二の部材とを有し、
前記第一の部材と第二の部材とが、交互に配置されていることを特徴とする回折素子。
【請求項１０】
光記録媒体に情報を記録し、及び／または光記録媒体に記録された情報を再生する光情報記録再生装置であって、請求項８又は９に記載の光学素子を用いてなる光情報記録再生装置。
【発明の詳細な説明】
【技術分野】
【０００１】
本発明は、新規な重合性化合物、この重合性化合物を含む重合性液晶組成物、この重合性液晶組成物を重合させてなる光学異方性材料、これを用いた光学素子及び光情報記録再生装置に関する。
【背景技術】
【０００２】
光ディスクに記録された情報を読み出したり、光ディスクに情報を書き込んだりする際には、レーザ光を変調（偏光、回折、位相調整等）させる光学素子が必要である。
たとえば、情報の読み出しの際、レーザ光源から出射された直線偏光は、偏向素子ついで位相板を経由し光ディスクの面に到達する。往きの直線偏光の偏光方向は、該偏向素子によって変わらない方向に揃えられているので、往きの直線偏光は偏向素子を直線透過し、位相板で円偏光に変換される。この円偏光は光ディスクの情報記録面で反射されて逆回りの円偏光となり、再び位相板により入射前と偏光方向が直交する直線偏光に変換される。この戻り光束は再び偏向素子を通過する際に進行方向が曲げられ、受光素子に到達する。
【０００３】
また、情報の読み出しや書き込みの際には、光ディスクの面ぶれ等が発生すると、ビームスポットのフォーカス位置が情報記録面からずれるため、これを検出・補正しビームスポットを情報記録面上の凹凸ピットに追従させるサーボ機構が必要となる。このような光ディスクのサーボ系はレーザ光源から照射したビームスポットの焦点を情報記録面上に合わせてからトラックの位置を検出し、目的のトラックを追従するように構成されている。また、情報記録面上でピットに当らずに反射されたレーザ光がそのまま光源まで戻らないようにする必要もある。このため光ヘッド装置においては、レーザ光を変調させる光学素子が必要となる。
【０００４】
例えば位相板（波長板）は、位相板の光軸と入射光の位相面とのなす角度により、入射光に異なる屈折率を与え、更に複屈折により生じる２成分の光の位相をずらす効果を有している。位相のずれた２つの光は位相板から出射したときに合成される。この位相のずれは位相板の厚みにより決定されるため、厚みを調節することにより、位相をπ／２ずらす１／４波長板、πずらす１／２波長板等を作製することができる。例えば１／４波長板を通過した直線偏光は円偏光となり、１／２波長板を通過した直線偏光はその偏光面が９０度傾いた直線偏光となる。これらの性質を利用して、光学素子を組み合わせることによりサーボ機構等に応用されている。このような光学素子は、光ディスクの記録を読み取るために利用される光ピックアップ素子のみならず、プロジェクタ用途等におけるイメージング素子、波長可変フィルタ用途等における通信用デバイスにも利用されている。
【０００５】
これらの光学素子は液晶材料から作製することが可能である。重合性官能基を有する液晶分子は、重合性モノマーとしての性質と液晶としての性質とを併有するため、重合性官能基を有する液晶分子を配向させた後に重合を行うと、液晶分子の配向が固定された光学異方性材料が得られる。光学異方性材料は、メソゲン骨格に由来する屈折率異方性等の光学異方性を有し、これらの性質を利用して回折素子、位相板等に応用されている。
【０００６】
さらに近年、光ディスクの大容量化を図るため、情報の書き込み、読み取りに使用されるレーザ光を短波長化し、光ディスク上の凹凸ピットサイズをより小さくすることが進められている。現在、ＣＤでは波長７８０ｎｍ、ＤＶＤでは波長６６０ｎｍ、ＢＤでは４０５ｎｍのレーザ光が使用されている。さらに、次世代光記録メディアでは、ＢＤよりもさらに短波長（波長３００〜４５０ｎｍ）のレーザ光（以下、ＢＤの場合も含め青色レーザ光とも記す。）の使用が検討されている。
【０００７】
また、光学素子の小型化、高効率化、設計自由度の向上のためには、高い屈折率異方性すなわちΔｎを有する材料が重要とされる。ここでΔｎとは光学異方性材料の異常光屈折率ｎｅと常光屈折率ｎｏの差分の絶対値であり、一般に、高い屈折率異方性を有する材料は、高い屈折率を有する傾向がある。
このような高屈折率液晶材料としては、例えば特許文献１に記載された液晶材料がある。
【先行技術文献】
【特許文献】
【０００８】
【特許文献１】特開平１０−１９５１３８号公報
【特許文献２】ＷＯ２００７−０４６２９４
【特許文献３】特開２０１０−２４１５７号公報
【非特許文献】
【０００９】
【非特許文献１】Ｊ．Ｃｈｅｍ．Ｓｏｃ．Ｐｅｒｋｉｎ  II、（１）２６−３１（１９８１）
【発明の概要】
【発明が解決しようとする課題】
【００１０】
しかし、特許文献１に記載のような高屈折率液晶材料は、屈折率の波長分散が大きいため、短波長の光に対する光の吸収が大きくなる（すなわち、材料のモル吸光係数が大きくなる。）傾向がある。
このため、従来から知られた高屈折率材料は、青色レーザ光のような短波長の光を吸収しやすく、青色レーザ光に対する耐光性が十分でないという問題があった。
例えば、液晶等の有機物からなる光学素子（位相板など）を青色レーザ光学系に配置して光ヘッド装置として使用すると、時間の経過に伴って収差が発生することがある。これは、青色レーザ光の曝露によって有機物にダメージが発生することによるものと考えられる。収差が発生すると、レーザ光源から出射し、コリメータレンズや光学素子等を通過した光（光束）が、さらに対物レンズを通過して記録媒体表面に到達したときに光束が１点に結像しなくなり、情報の読み出しや書き込みの効率（光の利用効率）が低下するおそれがある。
【００１１】
また、液晶性化合物は、温度上昇に伴って、固体状態からスメクチック相（Ｓｍ）を介してネマチック相（Ｎｅ）、等方相（Ｔｎｉ）と相変化が発生する。このうちスメクチック相は、一般に強い散乱効果を示すため、スメクチック相付近で光重合させて得られた光学異方性材料では、光透過率のロスや重合時の相分離が生じる可能性がある。
したがって、光学素子を構成する光学材料として用いる液晶化合物としては、ネマチック相を広い温度範囲で示すことが重要である。
広範な温度範囲でネマチック相を示す液晶化合物を用いると、光重合をする際の露光温度の自由度が高められる。さらに重合後に得られる光学異方材料の透過率、複屈折率等の光学物性の微調整が可能となるというメリットもある。
【００１２】
一方、液晶化合物を光重合する際は、光重合時の温度が低温であるほど、重合後に得られる液晶の異方性が大きくなり、光学素子の薄膜化に有効となる。しかしながら、一般に、低温の温度域ではスメクチック相が発現しやすいため、この相付近で光重合を行わせると、上記のように、光散乱による透過率の低下が生じる可能性がある。したがって、液晶化合物としては、高温領域だけでなく低温領域においてもネマチック相を発現することが重要である。
さらに、液晶化合物は、カイラル材等の非液晶材料と混合し、組成物として用いることがある。したがって、液晶化合物としては、カイラル材等との相溶性を有することも重要である。
【００１３】
例えば、特許文献２（ＷＯ２００９／１１３１５５）には、液晶のメソゲン化合物として、ジアマンタン骨格を用いた液晶化合物が開示されている。ジアマンタン骨格の化合物は、剛直な骨格を有するため、化学的安定性に優れており、比較的高温で液晶の相転移が生じるものである。
しかしながら、特許文献２に開示の化合物は、融点が高く、昇温過程におけるハンドリング性が悪いという問題がある。また、スメクチック相を示す温度範囲が広いため、これを光学材料として用いた場合には、光透過率のロスが生じ易く、また、他の液晶材料との相溶性が低いため、重合の際に相分離等を生じ易いという問題がある。またさらに、特許文献２に開示の化合物は、重合性官能基を有しない低分子量化合物であることから、重合性液晶化合物と混合すると、重合体と未反応の低分子量化合物とが相分離して、未反応の低分子量化合物が析出することがある。重合後の生成体中に低分子量化合物が存在すると、温度変化に伴い、屈折率異方性等の物性値の変動が大きくなるため、信頼性が低下するという問題がある。
【００１４】
また、特許文献３（特開２０１０−２４１５７号公報）にも、ジアマンタン骨格を有する化合物を、液晶に適用した例が開示されている。しかしながら、特許文献３に開示の化合物も、上述した特許文献２に開示の化合物と同様に、他の液晶材料との相溶性が低いため、光学材料として用いた場合に、光透過率のロスや、重合の際の相分離等の不具合が生じ易いという問題がある。
また、非特許文献１（Ｊ．Ｃｈｅｍ．Ｓｏｃ．Ｐｅｒｋｉｎ  II、（１）２６−３１（１９８１））には、ビシクロオクタン骨格を有する化合物を、液晶メソゲンに用いた例が開示されている。しかしながら、非特許文献１に開示の化合物も、スメクチック性が強く、他の液晶化合物との相溶性が低いため、光学材料の適用が実質的に困難であるという問題がある。
【００１５】
本発明は、前記の問題点を解決するためになされたものであり、他の液晶化合物との相溶性に優れ、低温領域から広い温度範囲でネマチック相を示し、青色レーザ光に対する優れた耐光性を有し、温度変化に対する物性の変動が少ない重合性液晶化合物の提供を目的とする。
また、本発明は、この重合性化合物を用いた重合性液晶組成物、この重合性液晶組成物により作成される光学異方性材料、及びこれを用いた光学素子、光情報記録再生装置を提供することを目的とする。
【課題を解決するための手段】
【００１６】
上記課題を解決する為に、本発明者が検討したところ、本発明に到達したもので、本発明は、下記を要旨とするものである。
【００１７】
本発明は、下記式（１）で示される重合性化合物を提供する。
【化１】
2011251928.tif 000002
・・・（１）
但し、式中の記号は以下の意味を示す。
Ａ１、Ａ２：それぞれ独立に−ＣＯＯ−又は−ＯＣＯ−。
ｍ、ｎ：それぞれ独立に０又は１。
Ｐ１、Ｐ２：それぞれ独立に、六員環の飽和もしくは不飽和の炭素環または六員環の飽和もしくは不飽和の複素環。
ただし、炭素環または複素環は、その環基中の炭素原子に結合した水素原子がアルキル基、アルコキシ基、又はフッ素原子に置換されていてもよい。
Ｒ１、Ｒ２：それぞれ独立に炭素数１〜２０のアルキル基又はアルコキシ基。
但し、アルキル基及びアルコキシ基は、炭素原子が酸素原子に置換されていてもよく、水素原子がフッ素原子に置換されていてもよい。
ｓ、ｔ：それぞれ独立に０又は１。（ただし、ｓ、ｔが共に０の場合を除く。）
Ｊ１、Ｊ２：それぞれ独立にアクリル基、メタクリル基、エポキシ基、オキセタニル基、又はこれらの重合基。
ｋ、ｌ：それぞれ独立に０又は１。（ただし、ｋ、ｌが共に０の場合を除く。）
【００１８】
前記重合性化合物は、下記式（２）で示される重合性化合物であることが好ましい。
【化２】
2011251928.tif 000003
・・・（２）
【００１９】
また、前記重合性化合物は、下記式（３）で示される重合性化合物であることが好ましい。
【化３】
2011251928.tif 000004
・・・（３）
ただし、式（３）中、Ｐｈは１、４−フェニレン基を示す。（但し、環基のＪ１側を１位とする。）
【００２０】
また、前記重合性化合物は、下記式（４）で示される重合性化合物であることが好ましい。
【化４】
2011251928.tif 000005
・・・（４）
ただし、式（４）中、Ｐｈは１、４−フェニレン基を示す。（但し、環基のＪ１側を１位とする。）
【００２１】
また、本発明は、上記式（１）で示される重合性化合物を含有する重合性液晶組成物を提供する。
また、本発明は、上記式（１）で示される重合性化合物と、重合性カイラル材料とを含有してなる重合性コレステリック液晶組成物を提供する。
【００２２】
また、本発明は、上記本発明の重合性液晶組成物又は重合性コレステリック液晶組成物を重合してなる光学異方性材料を提供する。
【００２３】
また、本発明は、上記本発明の光学異方性材料を用いてなる光学素子を提供する。また、前記光学素子は、前記光学異方性材料を含有する第１材料からなる第１部材と、等方性の屈折率を有する第２材料からなる第２部材とが交互に配置されて格子形状が形成された回折格子であることが好ましい。
【００２４】
また、本発明は、光記録媒体に情報を記録し、及び／または光記録媒体に記録された情報を再生する光情報記録再生装置であって、上記本発明の光学素子を用いてなる光情報記録再生装置を提供する。
【発明の効果】
【００２５】
本発明によれば、低温領域から広範な温度範囲でネマチック液晶相を示し、光学素子の作成の自由度が高く、また化学的安定性に優れ、他の液晶化合物との相溶性に優れた重合性の液晶化合物を提供することができる。また、本発明は、青色レーザー耐光性に優れ、温度変化に伴う物性の変動が少なく、信頼性の高い光学異方性材料、光学素子、及びこれを用いた光情報記録媒体を提供することができる。
本発明に係る光学異方性材料および光学素子は、ピックアップ素子、イメージング素子、通信用デバイス等に有効に利用できる。
【発明を実施するための形態】
【００２６】
本明細書においては、下記式（１）で表される化合物を化合物（１）とも記す。他の化合物についても同様に記す。
【００２７】
【化５】
2011251928.tif 000006
・・・（１）
【００２８】
化合物（１）は、ジアマンタン骨格を有しており、このジアマンタン骨格に、結合基を介して、六員環の炭素環または六員環の複素環（Ｐ１、Ｐ２）が２つ結合した３環構造を有している。
本明細書における、六員環の炭素環または六員環の複素環（Ｐ１、Ｐ２）は、１位及び４位に結合手を有する。本明細書では、環基中、式（１）のＪ１側を１位とし、Ｊ２側を４位とする（本明細書において以下同じ。）。
【００２９】
Ｐ１、Ｐ２は、六員環の炭素環または六員環の複素環であるが、青色レーザ光に対する耐光性の面からは、炭素環を用いることが好ましい。
六員環の炭素環または六員環の複素環は、飽和環であっても不飽和環であってもよいが、化合物（１）において、高い屈折率異方性を得る観点からは不飽和環が優れており、耐光性を向上させる観点からは飽和環が優れている。従って、化合物（１）において、屈折率異方性、又は耐光性が要求される度合いに応じて、飽和環、不飽和環のいずれかを適宜選択することが好ましい。
また、六員環の炭素環または複素環は、化合物（１）の液晶性を損なわない範囲内で、環基中の原子に結合した水素原子の一部が、アルキル基、アルコキシ基、又はフッ素原子で置換されていてもよい。
【００３０】
Ｐ１、Ｐ２としては、例えば以下に挙げる環基を好ましく用いることができる。
【００３１】
【化６】
2011251928.tif 000007
【００３２】
【化７】
2011251928.tif 000008
【００３３】
【化８】
2011251928.tif 000009
【００３４】
【化９】
2011251928.tif 000010
【００３５】
【化１０】
2011251928.tif 000011
【００３６】
Ｐ１、Ｐ２としては、上記の環基の中でも、青色レーザ光に対する耐光性を向上させる観点からは、式（１５）の１、４−シクロヘキシレン基が好ましく、Δｎ値を向上させる観点からは、式（１１）の１、４−フェニレン基が好ましい。
また、化合物（１）のハンドリング性を向上させる観点からは、メチル基等の置換基を導入した、３−メチル−１、４−フェニレン基、３−フルオロ−１、４−フェニレン基、２，３−ジフルオロ−１、４−フェニレン基（式（１２）〜（１４））が好ましい。
【００３７】
なお、下記表１、表２において、上記の式（１１）は「Ｐｈ」と示し、式（１２）は「ＰｈＣＨ３」と示し、式（１３）は「ＰｈＦ」と示し、式（１４）は「ＰｈＦＦ」と示し、式（１５）は「Ｃｙ」と示す。
【００３８】
Ａ１、Ａ２は、それぞれ独立に、−ＣＯＯ−又は−ＯＣＯ−であり、いずれにおいても、化合物（１）の特性上、大きな違いは無いが、ネマチック相を示す温度範囲を低温領域まで広げる観点からは、Ａ１、Ａ２が互いに異なる基である方が、化合物（１）における分子全体の対称性が下がり、スメクチック相が消失し易くなるため好ましい。この場合、光学素子の作成の自由度が増し、また、化合物（１）と他の化合物との相溶性も高められる。  
【００３９】
Ａ１、Ａ２としては、以下の構造が挙げられる。
【００４０】
【化１１】
2011251928.tif 000012
但し、式（１６）中、Ｃ１４Ｈ１８は、ジアマンタン骨格を示す。
【００４１】
【化１２】
2011251928.tif 000013
但し、式（１７）中、Ｃ１４Ｈ１８は、ジアマンタン骨格を示す。
【００４２】
なお、下記表１、表２において、式（１６）は「−ＣＯＯ−」と示し、式（１７）は「−ＯＣＯ−」と示す。
【００４３】
式（１）において、ｍ及びｎは、それぞれ独立に０または１であるが、合成上の簡便さの点からは、ｍ、ｎがともに１であるか、またはｍ、ｎがともに０であることが好ましい。
【００４４】
Ｒ１、Ｒ２は、それぞれ独立に炭素数１〜２０のアルキル基又は炭素数１〜２０のアルコキシ基であるが、スメクチック相の発現を抑制し、また化合物（１）の高融点化を抑制する観点からは、炭素数１〜１０のアルキル基又はアルコキシ基がより好ましい。
アルキル基又はアルコキシ基の炭素数が２０を超えると、スメクチック相が発現し易くなるおそれがある。また、アルキル基又はアルコキシ基の炭素数が２０を超えると、化合物（１）の融点が高くなり過ぎて、他の化合物と混合して組成物としたときのハンドリング性が低下したり、他の化合物との相溶性が低下して相分離が発生し、光学異方性材料としたときの透過率が低下したりするおそれがある。
アルキル基及びアルコキシ基は、直鎖状のものでも分岐状のものでもよいが、化合物（１）が液晶性を示す温度範囲を広くできることから、Ｒ１、Ｒ２は直鎖構造のものであることが好ましい。
また、アルキル基及びアルコキシ基は、化合物（１）の液晶性を低下させない範囲内で、炭素原子が酸素原子に置換されていてもよく、水素原子がフッ素原子に置換されていてもよい。
また、化合物（１）がネマチック相を示す温度範囲を低温領域まで広げる観点からは、Ｒ１とＲ２とが互いに異なる基である方が、化合物（１）における分子全体の対称性が下がり、スメクチック相が消失し易くなるため好ましい。この場合、光学素子の作成の自由度が増し、また、化合物（１）と他の化合物との相溶性も高められる。
【００４５】
ｓ及びｔはそれぞれ独立に０または１であるが、式（１）において、Ｒ１、Ｒ２のうちいずれか一方にアルキル基又はアルコキシ基を有していることが必要であり、ｓ、ｔが共に０の場合は除外される。
合成上の簡便さの点からは、ｓ、ｔがともに１であることが好ましい。
【００４６】
Ｒ１、Ｒ２としては、例えば以下の構造が挙げられる。
【００４７】
【化１３】
2011251928.tif 000014
【００４８】
【化１４】
2011251928.tif 000015
【００４９】
【化１５】
2011251928.tif 000016
【００５０】
なお、下記表１、表２において、上記の式（１８）は「ＣＨ２＝ｎ」と示し、式（１９）は「ＣＨ２Ｏ＝ｎ」と示し、式（２０）は「ＯＣＨ２＝ｎ」と示す。なお、アルキル鎖の場合は、ＣｎＨ２ｎ＋１とも表記し、例えばｎ＝３の場合にはＣ３Ｈ７とも表記する。
また、Ｒ１、Ｒ２がアルコキシ鎖の場合には、表１、２において、「ＯＣｎＨ２ｎ＋１」と示す。
【００５１】
Ｊ１、Ｊ２は、それぞれ独立に、アクリル基、メタクリル基、エポキシ基、オキセタニル基、又はこれらの重合基であり、式（１）中、ｋ、ｌはそれぞれ独立に０又は１である。
但し、Ｊ１、Ｊ２のうち少なくともいずれか一方が、アクリル基、メタクリル基、エポキシ基、オキセタニル基、又はこれらの重合基を有することが必要であり、ｋ、ｌが共に０の場合は除外される。
【００５２】
Ｊ１、Ｊ２としては、化合物（１）の光重合の容易さの観点からは、アクリル基又はメタクリル基が好ましい。
また、Ｊ１、Ｊ２は、ともにこれらアクリル基又はメタクリル基を有していてもよいが、化合物（１）として、ネマチック相を示す温度領域を広くし、また他の液晶化合物との相溶性を高める観点からは、Ｊ１、Ｊ２のいずれか一方が重合基を有する方が好ましい。
【００５３】
上記のように、Ｊ１、Ｊ２の少なくとも一方は、重合基であるアクリル基、またはメタクリル基、エポキシ基、オキセタニル基を含むが、この重合基（Ｊ１、Ｊ２）に結合するＲ１又はＲ２としては、炭素数２〜１０のアルキル鎖またはアルコキシ鎖であることが好ましい。
化合物（１）において、重合基であるＪ１又はＪ２と結合するアルキル鎖等（Ｒ１又はＲ２）の炭素数が多いほど、化合物（１）の重合前後での屈折率異方性の低下が抑制される傾向にあるが、一方、重合基と結合するアルキル鎖等（Ｒ１又はＲ２）の炭素数が１０を超える場合、化合物（１）により得られる光学素子において、耐熱性等の熱的特性が低下するおそれがある。
【００５４】
Ｊ１、Ｊ２としては、例えば以下のものを挙げることができる。
【００５５】
【化１６】
2011251928.tif 000017
【００５６】
【化１７】
2011251928.tif 000018
【００５７】
【化１８】
2011251928.tif 000019
【００５８】
【化１９】
2011251928.tif 000020
但し、式（４７）中、Ｒは水素原子又は炭素数１〜４の直鎖もしくは分岐のアルキル基を示す。
【００５９】
なお、下記表１、表２において、式（２１）は「Ａ」と示し、式（２２）は「Ｍ」と示す。
【００６０】
式（１）で表わされる化合物の中でも、例えば下記式（２）〜（４）に示すものは、低温領域から広い温度領域でネマチック相を示し、また、他の液晶化合物と高い相溶性を示すため好ましい。
【００６１】
【化２０】
2011251928.tif 000021
・・・（２）
【００６２】
【化２１】
2011251928.tif 000022
・・・（３）
【００６３】
【化２２】
2011251928.tif 000023
・・・（４）
【００６４】
上記式（２）〜（４）の中でも、特に下記（２ａ）〜（４ａ）に示すものが好ましい。
【００６５】
【化２３】
2011251928.tif 000024
・・・（２ａ）
【００６６】
【化２４】
2011251928.tif 000025
・・・（３ａ）
【００６７】
【化２５】
2011251928.tif 000026
・・・（４ａ）
【００６８】
化合物（１）としては、下記表１に示す化合物が好ましく、スメクチック相の消失し易さや、他の化合物との相溶性の高さの面から、特に化合物（１−１）〜（１−２０）が好ましい。
【００６９】
【表１】
2011251928.tif 000027
【００７０】
また、上記式（３）、（４）で示される化合物としては、下記表２に示す化合物が好ましく、化合物（４−１）〜化合物（４−８）がより好ましく、重合前後での複屈折異方性を維持する観点からは、化合物（４−３）、（４−７）がより好ましい。
【００７１】
【表２】
2011251928.tif 000028
【００７２】
（合成方法１）
本発明の化合物（１）のうち、対称骨格を有する化合物の合成方法としては、例えば以下に示す方法が挙げられる。
【００７３】
【化２６】
2011251928.tif 000029
【００７４】
（合成方法２）
本発明の化合物（１）のうち、非対称骨格を有するものの合成方法としては、例えば以下に示す方法が挙げられる。
【００７５】
【化２７】
2011251928.tif 000030
【００７６】
（合成方法３）
本発明の化合物（１）のうち、一般式（４）で示される化合物（４２）の合成方法としては、例えば以下に示す方法が挙げられる。
【００７７】
【化２８】
2011251928.tif 000031
【００７８】
（合成方法４）
本発明の化合物（１）のうち、一般式（３）で示される化合物（４３）の合成方法としては、例えば以下に示す方法が挙げられる。
【００７９】
【化２９】
2011251928.tif 000032
【００８０】
本発明の化合物（１）は、ネマチック高分子液晶、スメクチック高分子液晶およびコレステリック高分子液晶を得るための重合性液晶組成物の一成分として使用されることが好ましい。この場合、本発明の化合物（１）は、広い液晶温度範囲を有する液晶組成物を得やすく、特にネマチック相を示す温度範囲が低温側に広い液晶組成物を得やすいという特徴を有する。
重合性液晶組成物は、本発明の化合物（１）から選ばれる２種以上の化合物を併用するか、または本発明の化合物（１）の１種以上と、化合物（１）以外の重合性液晶の１種以上もしくは重合性非液晶化合物の１種以上とを混合したものに、必要に応じて添加剤等を加えて得ることができる。このような液晶組成物とすることによって、融点（Ｔｍ）降下が生じるため、取り扱いが容易になり且つ液晶相を示す温度範囲をより広くできる。
以下では、化合物（１）以外の重合性液晶化合物を化合物（５）という。
【００８１】
本発明の化合物（１）と併用できる重合性液晶性化合物（５）（以下、化合物（５）ともいう。）としては、例えば、アクリル基またはメタクリル基を有する、光硬化性の液晶性化合物が好ましい。
化合物（５）としては、青色耐光性や物性の面で、化合物（１）に類似することが望ましいため、化合物（５）の分子構造は、化合物（１）の分子構造に類似するものであることが好ましい。これにより、化合物（１）と化合物（５）とからなる液晶組成物は、融点降下が効果的に生じ、安定したネマチック液晶相を示すものとなる。
【００８２】
以上より、調製した組成物は、安定なネマチック相またはスメクチック相を示し、更にこれに、重合性カイラルドーパント（６）を添加した場合にも、安定したコレステリック相を示すものとなる。
【００８３】
化合物（１）以外の化合物（５）としては、例えば下式（５−１）で表される化合物を好ましく用いることができる。
【００８４】
【化３０】
2011251928.tif 000033
・・・（５−１）
【００８５】
重合性カイラルドーパント（６）としては、特に限定されないが、下記の化合物（６−１）〜（６−４）に示すイソソルビド誘導体またはイソマンニド誘導体から成る重合性カイラルドーパント等が好ましい。
【００８６】
【化３１】
2011251928.tif 000034
ただし、式中の記号は以下の意味を示す。
Ｒ９〜Ｒ１１：それぞれ独立に、炭素数１〜８のアルキル基。
ｕ、ｖ、ｘ、ｙ：２〜８の整数。
【００８７】
ネマチック高分子液晶、スメクチック高分子液晶またはコレステリック高分子液晶（以下これらを総称して「これらの高分子液晶」とも記載する）を製造するための組成物としては、重合性ネマチック液晶、重合性スメクチック液晶および重合性カイラルドーパントを合わせて７５質量％以上含む重合性液晶組成物であり、９０質量％以上の液晶組成物を含むことが好ましい。
この重合性液晶組成物は、本発明の効果を損しない範囲内で、非液晶性の非重合性化合物や非重合性の液晶化合物を含んでもよい。
コレステリック液晶組成物としては、重合性ネマチック液晶又は重合性スメクチック液晶を７５質量％以上、特に８５質量％以上含む液晶組成物が好ましい。
本発明において、これらの高分子液晶を製造するための組成物として、液晶組成物中の全重合性化合物に対して化合物（１）を少なくとも５質量％含む液晶組成物が好ましい。
【００８８】
本発明においてこれらの高分子液晶を製造するために適した重合性液晶組成物は、前記のように化合物（１）の１種以上を含有する重合性液晶組成物、および、化合物（１）の１種以上と化合物（５）の１種以上を含有する重合性液晶組成物である。
これらの液晶組成物における化合物（１）と化合物（５）の合計量に対する化合物（１）の割合は、ジアマンタン骨格を有する化合物（１）の化学的安定性等の特性を効果的に発現する観点から、１０〜１００質量％であることが好ましく、特に１０〜７０質量％のときは、液晶組成物の相が安定化し、ハンドリング性が向上するため好ましい。
【００８９】
重合性液晶組成物中に含まれる化合物（１）の量は、液晶組成物に対して１０質量％以上であり、１０〜１００質量％が好ましく、１０〜７０質量％が特に好ましい。
前記範囲の量の化合物（１）を用いることにより、化合物（１）と他の液晶化合物との相溶性が高く、また、温度変化に伴う物性の変動の抑えられた液晶組成物とすることができる。
【００９０】
なお、本発明の化合物（１）は、置換基等の種類によっては、単独でネマチック相を示し難い場合もあるが、この場合でも、化合物（１）と他の化合物とを混合して重合性液晶組成物としたときに、この重合性液晶組成物がネマチック相を示せばよい。
【００９１】
本発明の重合性液晶性組成物は、上記以外の成分（以下、他の成分と記す。）を含んでいてもよい。他の成分としては、重合開始剤、重合禁止剤、式（６）以外のカイラル剤、紫外線吸収剤、酸化防止剤、光安定剤および二色性色素などが挙げられる。
【００９２】
重合性液晶組成物に含まれる重合性液晶化合物の総量（以下、「重合性液晶の総量」と記す。）、および、他の成分の割合は、用途によって調整することが好ましい。
他の成分として、重合開始剤、重合禁止剤、カイラル剤、酸化防止剤、紫外線吸収剤、光安定剤または色素等を使用する場合は、これらの成分の量は重合性液晶組成物に対して５質量％以下が好ましく、２質量％以下が特に好ましい。
また、他の成分として、重合開始剤等以外のその他の化合物を加える場合、本発明の効果を損しない範囲内で加えられるが、その他の化合物の量は、重合性液晶性組成物に対して１０質量％以下が好ましく、５質量％以下がより好ましい。
【００９３】
つぎに、本発明の光学異方性材料について説明する。
本発明の光学異方性材料は、前記の重合性液晶性組成物を、この組成物がネマチック相、スメクチック相またはコレステリック相（以下、これらを総称して「液晶相」とも略記する）を示す状態で、且つ、液晶が配向した状態で重合することにより得られる重合体からなるものとすることができる。
【００９４】
重合性液晶性組成物が液晶相を示す状態に保つためには、雰囲気温度をネマティック相から等方相への相転移温度（Ｔｃ）℃以下にすればよいが、Ｔｃに近い温度では重合性液晶性組成物のΔｎまたは実効Δｎが極めて小さいので、雰囲気温度の上限は（Ｔｃ−１０）以下とすることが好ましい。
【００９５】
重合には、光重合または熱重合などが挙げられるが、液晶性を保持したまま硬化させやすい点から、光重合とすることが好ましい。光重合に用いる光としては、紫外線または可視光線が好ましい。光重合を行う場合は、光重合開始剤を用いることが好ましく、例えば、アセトフェノン類、ベンゾフェノン類、ベンゾイン類、ベンジル類、ミヒラーケトン類、ベンゾインアルキルエーテル類、ベンジルジメチルケタール類およびチオキサントン類等から適宜選択される光重合開始剤が好ましく用いられる。光重合開始剤は、１種または２種以上を組み合わせて使用できる。光重合開始剤の量は、重合性液晶性組成物の全体量に対して０．０１質量％〜５質量％とすることが好ましく、０．０１質量％〜２質量％とすることが特に好ましい。
【００９６】
次に、本発明の光学素子について説明する。
本発明の光学素子は、配向処理が施された一対の基板間に、前記重合性液晶組成物を挟持し、この液晶組成物が液晶相を示す状態でかつ液晶が配向した状態で重合することにより得られる。以下に、具体例を述べる。
【００９７】
基板としては、例えば、可視光に対して高い透過率を有する材料からなる透明基板を用いることができる。具体的には、アルカリガラス、無アルカリガラス、石英ガラス等の無機ガラスの他、ポリエステル、ポリカーボネート、ポリエーテル、ポリスルホン、ポリエーテルスルホン、ポリビニルアルコール、ポリフッ化ビニル等のフッ素含有ポリマーなどの透明樹脂からなる基板が挙げられる。特に無機ガラスからなる透明基板は、剛性の高さの点で優れているため、好ましく用いられる。この透明基板の厚みとしては、特に限定されないが、通常は０．２ｍｍ〜１．５ｍｍであり、好ましくは０．３ｍｍ〜１．１ｍｍである。この透明基板には、必要に応じて、アルカリ溶出防止、接着性向上、反射防止またはハードコートなどを目的として、無機物または有機物などからなる表面処理層が設けられていてもよい。
【００９８】
次に、透明基板の上に配向膜を形成し、配向膜に対して配向処理を行うことにより、透明基板表面に配向処理を施す。配向膜としては、液晶を配向させる機能を有するものであれば特に限定されず、例えばポリイミド、ポリアミド、ポリビニルアルコール、ポリビニルシンナメート、ポリスチレン等の有機材料や、ＳｉＯ２、Ａｌ２Ｏ３等の無機材料を用いることができる。配向処理は、例えば、ラビング法などを用いて行うことができる。具体的には、ナイロン、レーヨン等の繊維で配向膜表面を直接一方向に擦ることにより、その方向に液晶分子が配向するようにする。また、ラビング法以外にも、ＳｉＯ２等の無機材料を斜方蒸着する方法、イオンビーム法、または光配向膜を用いる方法などによって、液晶分子の配向を揃えることが可能である。
【００９９】
次に、上記の透明基板（以下、第１の基板と称す。）とは別の基板の表面に、配向膜を形成した第２の基板を作成する。
第２の基板に対する配向膜の形成は、第１の基板と同様にして行うことができる。
次いで、第２の基板の配向膜が形成された側の表面に、必要に応じて離型剤処理を行う。離型剤としては、例えば、フルオロシラン系又は含フッ素脂肪族環構造を有する含フッ素重合体などを使用することができる。
次に、第１の基板と第２の基板とを重ね合わせ、両基板間に所定の間隔を空けた状態で仮接着する。このとき、第２の基板における配向膜形成面又は離型剤処理面と、第１の基板における配向膜形成面とを、それぞれ内側を向けた状態で、対向させて接着する。この際、外部から両基板間に重合性液晶性組成物を充填するための、開口部を適宜設けておく。
【０１００】
次いで、両基板間に、上記開口部を通じて前記重合性液晶性組成物を注入する。重合性液晶性組成物の注入は、真空注入法を用いてもよく、または大気中で毛細管現象を利用する方法を用いてもよい。重合性液晶性組成物を注入した後、所定波長の光を照射して、重合性液晶性組成物の光重合を行わせる。この光照射の後、必要に応じてさらに加熱処理を行ってもよい。
その後、仮接着された第２の基板を必要に応じて取り除いて、第１の基板の配向膜上に光学異方性材料が形成された光学素子を得ることができる。また、この際、第２の基板を取り除かず、第１の基板と第２の基板間で、夫々の配向膜に光学異方性材料が挟持された状態の光学素子とすることも可能である。
これにより、両基板間では、重合性液晶性組成物が、第１の基板における表面配向と略平行な方向に配向し、この配向が固定された状態で重合された光学異方材料とすることができる。
【０１０１】
また、光学異方性材料の形成は、例えば、以下の方法で行うこともできる。
まず、基板表面に配向膜を形成した第１の基板を作成する。次いで、この第１の基板とは別の基板の表面に配向膜を形成し、この配向膜上に必要に応じて離型剤処理を施した第２の基板を作成する。次いで、第１の基板に形成された配向膜上に、光硬化性の重合性液晶組成物を滴下する。その後、第２の基板の配向膜形成面又は離型剤塗布面を、第１の基板上に滴下した重合性液晶組成物と対向させ、この状態で、第２の基板と第１の基板と重ね合わせる。次いで、両基板間に挟持された重合性液晶組成物に対して所定波長の光を照射して、光重合を行わせる。次いで、第２の基板を必要に応じて除去することにより、第１の基板の配向膜上に形成された光学異方性材料を得ることができる。
また、第２の基板を除去せずに、第１の基板と第２の基板との間に、夫々の配向膜で挟持された状態の光学異方性材料を得ることもできる。
【０１０２】
以下に、本発明の光学素子の一例である回折格子について述べる。
【０１０３】
回折格子は、本発明の光学異方性材料を含む第１の材料からなる第１の部材と、等方性の屈折率を有する第２の材料からなる第２の部材とが、交互に配置されて格子状となった構造を有する。第１の部材と第２の部材とを交互に配置することにより、これらを透過する光は、互いに干渉し合って回折を起こす。また、第１の部材を構成する第１の材料と、第２の部材を構成する第２の材料とは異なっているので、これらを透過する光の間には位相差が生じる。ここで、第１の部材と第２の部材とは、実質的に一定のピッチで交互に配置されることが好ましい。これにより、第１の部材を通じて回折される光と、第２の部材を通じて回折される光との干渉が良好となって、回折効率を向上させることができる。また、第１の部材と第２の部材は、互いに接していることが好ましい。これにより、これら以外の部分に入射する光を低減あるいはなくすことができるので、回折格子に入射する光を有効に利用することができる。尚、回折格子は、第１の部材および第２の部材以外の他の部材を含んでいてもよい。
【０１０４】
上記の例において、第１の材料を格子状に加工して第１の部材とする際には、一般に、インプリントや、フォトリソグラフィー等による加工方法がとられる。
このように、格子に加工形成された第１の部材上に、光学異方性材料の屈折率に応じて選択した等方性材料（第２の材料）を充填することにより、回折格子を得ることができる。
【０１０５】
本発明の光学異方性材料および光学素子は、青色レーザ光に対して良好な耐久性を示すので、該レーザ光を透過させて使用する光学異方性材料および光学素子として有用である。特に、該レーザ光の位相状態および／または波面状態を変調する用途に使用される光学異方性材料や該光学異方性材料からなる部材を有する光学素子として有用である。
たとえば、偏光回折素子、位相板として光ヘッド装置に搭載して使用される。偏光回折素子としては、レーザ光源からの出射光が光ディスクの情報記録面によって反射されて発生する信号光を分離し、受光素子へ導光する例が挙げられる。位相板としては、１／２波長板として使用し、レーザ光源からの出射光の位相差制御を行う例、１／４波長板として光路中に設置し、レーザ光源の出力を安定化する例が挙げられる。他の用途としては、プロジェクター用の位相板、偏光子等が挙げられる。
【０１０６】
本発明の光学異方性材料は、上記のような光学素子を形成するための材料として用いることができる。光学素子としては、上記のように、光学異方性材料に配向膜を設けたもののほか、さらに電極対を設けて光学特性を制御可能な構成としたり、又は反射膜を設けて反射型素子とすることも可能である。またさらに、必要に応じ、基板表面にフレネルレンズ構成、回折格子用の格子、色調調整用の着色層又は迷光抑制用の低反射層等を設けることも可能である。
【０１０７】
つぎに、本発明の光記録情報媒体について説明する。
本発明の光記録情報媒体は、光記録媒体に情報を記録し、及び／または光記録媒体に記録された情報を再生する光情報記録再生装置において、前記の光学異方性材料からなる光学素子を含んでなるものとすることができる。
【０１０８】
本発明の光情報記録再生装置は、例えば、上記光学異方性材料で構成される回折素子が、光記録媒体から反射された光を回折するものであり、この回折素子に加えて、回折格子に入射する光を発生させる光源、光源から射出された光を光記録媒体に集光する対物レンズ、及び光記録媒体から反射された光を検出する光検出器などを含むものである。
【実施例】
【０１０９】
以下、本発明化合物の合成例を挙げて本発明を具体的に説明するが、本発明に係る化合物の合成はこれらの例によって限定されない。
【０１１０】
［合成例１］  化合物（４−３）の合成例
［例１−１］化合物（３６）の合成例
【化３２】
2011251928.tif 000035
【０１１１】
攪拌子を備えた５００ｍｌ三口フラスコにジアマンタン２０ｇ（０．１０６  ｍｏｌ）、ｔ−ブチルブロマイド３０．２ｍｌ（０．２２６ｍｏｌ）、ベンゼン２２０ｍｌを加え、この溶液を室温で攪拌しながら、三塩化アルミニウム１．２ｇ（０．０１ｍｏｌ）を加えて溶解させた。この溶液を室温で５時間攪拌した後、沈殿物をろ過し、ろ過物を３００ｍｌのジエチルエーテルで充分に洗浄した。このろ過物を、水、０．１ｍｏｌ／ｌの塩酸の順で順次洗浄し、再度ジエチルエーテルで洗浄して、化合物（３６）を３５ｇ得た。収率は９６％であった。
【０１１２】
［例１−２］化合物（３７）の合成例
【化３３】
2011251928.tif 000036
【０１１３】
攪拌子を備えた２Ｌ三口フラスコに化合物（３６）１３．５ｇ（３９．７ｍｍｏｌ）、ジクロロメタン１３００ｍｌを加え、十分に溶解させた後、ここにｂｉｓ（ｔｒｉｆｌｕｏｒｏａｃｅｔｏｘｙ）ｉｏｄｏｂｅｎｚｅｎを３５．９ｇ（９０．４ｍｍｏｌ）、ヨウ素１０．１ｇ（３９．７ｍｍｏｌ）加えて、室温で２４時間攪拌させた。このフラスコ内に水を加えたところ、沈殿物が生成した。さらにこの溶液に、溶液のヨウ素色が消えるまでｓｏｄｉｕｍ  ｈｙｄｒｏｓｕｌｆｉｔｅを加えた後、沈殿物をろ過し、得られた沈殿物を水、次いでジクロロメタンで十分に洗浄して、化合物（３７）を１８．３ｇ得た。収率は（７８％）であった。
【０１１４】
［例１−３］化合物（３８−１）の合成例
【化３４】
2011251928.tif 000037
【０１１５】
攪拌子を備えた２Ｌ三口フラスコに、化合物（３７）２４ｇ（０．０４ｍｏｌ），１，１０−フェナントレイン４．３８ｇ（０．０２４ｍｏｌ）、炭酸セシウム２３．４ｇ（０．１２１ｍｏｌ）、ヨウ化銅（Ｉ）２．３１ｇ（０．０１２ｍｏｌ）を加え、ここにｎ−ブタノール３００ｍｌ、トルエン５００ｍｌを加えて、１２０℃で９６時間、還流させた。反応が十分に進行したことを確認した後、反応溶液を室温まで冷却し、エバポレーターで溶媒を除去して、固体（固形物）を得た。次いで、得られた固体（固形物）をジクロロメタンに溶解させて、カラムクロマトグラフィーにより精製を行った。得られた固体をアセトンで充分に洗浄、ろ別して、ジクロロメタンで再結晶させて、化合物（３８−１）を９．３ｇ得た。収率は４７％であった。
【０１１６】
［例１−４］化合物（３９）の合成例
【化３５】
2011251928.tif 000038
【０１１７】
攪拌子を備えた１Ｌ三口フラスコに化合物（３８−１）７．１５ｇ（０．０１５ｍｏｌ）、ジクロロメタン４００ｍｌを加えて溶解させた後、この１Ｌ三口フラスコを氷浴で０℃に冷却し、三臭化ホウ素９．２４ｇ（０．０３７ｍｏｌ）をゆっくり滴下した後、室温に戻して１２時間攪拌した。その後、この１Ｌ三口フラスコを氷浴で再度０℃まで冷却し、水を徐々に滴下して１０分程度攪拌した後、飽和炭酸水素ナトリウム水溶液をゆっくり滴下した。次いで、水とジクロロメタンの混合液をろ過してろ過物を回収し、酢酸エチルに溶解させた後、水で分液を行って、有機層を回収した。回収した有機層からエバポレーターで溶媒を除去し、化合物（３９）を５．１ｇ得た。収率は９３％であった。
【０１１８】
［例１−５］化合物（４０−１）の合成例
【化３６】
2011251928.tif 000039
【０１１９】
攪拌子を備えた１００ｍｌ三口フラスコに、化合物（３９）４．５ｇ（０．０１２ｍｏｌ）、１−ブロモブタン２．０ｇ（０．０１５ｍｏｌ）、フッ化セシウム２．２ｇ（０．０１５ｍｏｌ）を加え、ここにＤＭＦ６０ｍｌを加えて溶解させた。
６０℃で１２時間加熱攪拌した後、反応溶液に水を加え、酢酸エチルで有機層を抽出した。
抽出した有機層から、エバポレーターで溶媒を除去し、次いで、展開溶媒ジクロロメタンでカラムクロマトグラフィーにより精製を行い、化合物（４０−１）を２．３ｇ得た。収率は４４％であった。
【０１２０】
［例１−６］化合物（４−３）の合成例
【化３７】
2011251928.tif 000040
【０１２１】
攪拌子を備えた１００ｍｌ三口フラスコに化合物（４０−１）１．５ｇ（０．００３５ｍｏｌ）、化合物（４１−１）１．２３ｇ（０．００５ｍｏｌ）、フッ化セシウム０．７９ｇ（０．００５ｍｏｌ）を加え、ここにＤＭＦ２５ｍｌを加えて溶解させた。反応溶液を６０℃で１２時間攪拌した後、水、酢酸エチルを加えて分液し、有機層を抽出した。
抽出した有機層を硫酸マグネシウムで脱水した後、エバポレーターにより溶媒を除去し、次いでジクロロメタンでカラムクロマトグラフィーにより精製を行い、化合物（４２−１）すなわち化合物（４−３）を１．３ｇ得た。収率は６４％であった。
【０１２２】
化合物（４−３）の１ＨＮＭＲスペクトルを以下に示す。
１ＨＮＭＲ（４００ＭＨｚ、溶媒：ＣＤＣｌ３、内部標準：ＴＭＳ）δ（ｐｐｍ）
：０．９７（ｔ、３Ｈ）、１．４４−１．９７（ｍ、３０Ｈ）、３．９５（ｔ、４Ｈ）、４．１７（ｔ、２Ｈ）、５．８０−６．４２（ｍ、３Ｈ）、６．８５−６．８８（ｄｄ、４Ｈ）、７．２６−７．３３（ｍ、４Ｈ）
【０１２３】
［液晶相転移温度の測定］
（実施例１）
化合物（４−３）と化式（５−１）で示される化合物（５−１）とを、ｍｏｌ比で５５：４５（化合物（４−３）：化合物（５−１））の割合で混合した後、この混合物に光重合開始剤（チバスペシャリティーケミカルズ社製、商品名「イルガキュアー」７５４）を０．５重量部添加して、重合性液晶組成物Ｊ１を得た。重合性液晶組成物Ｊ１の配合比率を表３に示す。
【０１２４】
【化３８】
2011251928.tif 000041
・・・（５−１）
【０１２５】
縦５ｃｍ、横５ｃｍ、厚さ０．５ｍｍのガラス板に、ポリイミド溶液をスピンコータで塗布して乾燥した後、ナイロンクロスで一定方向にラビング処理して配向膜を形成した。次いで、配向処理を施した面を向かい合わせるようにして、２枚のガラス基板を接着剤を用いて貼り合わせて、液晶セルを作製した。このとき、接着剤に直径６μｍのガラスビーズを添加し、ガラス基板間の間隔が６μｍになるようにした。
作成した液晶セルに重合性液晶組成物Ｊ１を注入し、一旦温度を上昇させて重合性液晶組成物Ｊ１を等方相とし、その後５℃／分の速度で降温して、重合性液晶組成物Ｊ１の液晶相転移温度を測定した。
重合性液晶組成物Ｊ１の相転移温度を表４に示す。なお、表４中、「Ｔｍ」は結晶化温度を示し、「ＴＳｍ」はネマチック相（Ｎｅ相）からスメクチック相（Ｓｍ相）への相転移温度を示し、「Ｔｃ」は等方相からネマチック相（Ｎｅ相）への相転移温度を示す。
【０１２６】
（比較例１〜２）
化式（４４）で示される比較化合物ｈ１と化合物（５−１）とを、表３に示す割合で混合したこと以外は、重合性液晶組成物Ｊ１のときと同様にして比較組成物Ｈ１を作成した。（比較例１）
また、化式（４５）で示される比較化合物ｈ２と化合物（５−１）とを、表３に示す割合で混合したこと以外は、重合性液晶組成物Ｊ１のときと同様にして比較組成物Ｈ２を作成した。（比較例２）
【０１２７】
【化３９】
2011251928.tif 000042
【０１２８】
【化４０】
2011251928.tif 000043
【０１２９】
【表３】
2011251928.tif 000044
【０１３０】
比較組成物Ｈ１、Ｈ２について、重合性液晶組成物Ｊ１のときと同様にして、液晶相転移温度を測定した。比較組成物Ｈ１、Ｈ２の相転移温度を表４に示す。
【０１３１】
【表４】
2011251928.tif 000045
【０１３２】
表４より、重合性液晶組成物Ｊ１（実施例１）では、比較組成物Ｈ１と比較して、結晶化温度（Ｔｍ）が低く、また等方相への相転移温度（Ｔｃ）が高い値を維持しており、幅広い温度領域でネマチック相を示した。一方、ビシクロオクタン骨格を有する比較組成物Ｈ２（比較例２）では、スメクチック性が強く表れ、光に対して強い散乱傾向を示した。
【０１３３】
［溶解性、透過率］
（実施例２）
重合性液晶組成物Ｊ１に式（６−ａ）で示される重合性カイラル化合物１を８ｗｔ％添加して、コレステリック組成物ＣｈＪ１を作成した。コレステリック液晶組成物ＣｈＪ１を、上記手法により作成した配向膜付きの６μｍセルに注入し、６０℃で光重合させて、光学異方性膜Ａ１を作成した。
（比較例３）
また、比較組成化物Ｈ２に重合性カイラル化合物１を８ｗｔ％添加して、コレステリック液晶組成物ＣｈＨ２を作成した。コレステリック液晶組成物ＣｈＨ２を、配向膜付きの６μｍセルに注入し、６０℃で光重合させて、光学異方性膜Ｂ１を作成した。
【０１３４】
【化４１】
2011251928.tif 000046
・・・（６−ａ）
【０１３５】
［コレステリック液晶組成物の硬化膜の特性］
光学異方性膜（以下、硬化膜と示す。）Ａ１、Ｂ１について、光透過率のスペクトルの測定を行った。
光透過率のスペクトルの測定は、光源の先に設置した偏光子に、光源が発する無偏光の光を通して直線偏光を取り出し、この直線偏光を所定の角度でλ／４波長板に入射させて偏光変換（右円偏光化または左円偏光化）し、この偏光を試料に透過させて、得られた透過光を分光計で測定することにより行った。
【０１３６】
上記で得られた透過率スペクトルのうち、特に重要である、波長４０５ｎｍにおける左円偏光透過率および右円偏光透過率の数値を比較したところ、コレステリック組成化物ＣｈＪ１の硬化膜Ａ１（実施例２）は、左円偏光透過率が９７％、右円偏光透過率が９４％で、左右の円偏光ともに９０％以上の良好な透過率を示した。また、コレステリック液晶組成物ＣｈＪ１は、他の化合物との相溶性に優れており、カイラル材等の他の化合物と併用し易く、多面体構造を有する他の化合物と比較して、優れた効果が認められた。
一方、コレステリック液晶組成物ＣｈＨ２の硬化膜Ｂ１（比較例３）では、波長４０５ｎｍにおける左円偏光透過率が１０％、右円偏光透過率が１１％で、左右の円偏光ともに１０％前後の低い光透過率であった。また、コレステリック液晶組成物ＣｈＨ２は、重合性カイラル化合物１との相溶性が低く、併用が困難であった。
【０１３７】
［耐光性］
（実施例３）
コレステリック液晶組成物ＣｈＪ１を、上記手法により作成した配向膜付きの６μｍセルに注入し、光重合を行って光学異方性膜Ａ１を有する光学素子を作成した。
この光学異方性膜Ａ１に対し、Ｋｒレーザ（波長４０７ｎｍ、４１３ｎｍのマルチモード）を照射し、青色レーザ光曝露加速試験を行った。照射条件は、温度８０℃、積算曝露エネルギー１０Ｗ・ｈｏｕｒ／ｍｍ２とした。加速試験後に曝露部位の収差を測定したところ、この部位の収差の最大値と最小値の差は１０ｍλ（ただし、λは測定光の波長４０５ｎｍに相当する）未満であった。
以上より、コレステリック液晶組成物ＣｈＪ１を用いて得られる光学異方性膜（硬化膜）Ａ１は、耐光性に優れていた。
（比較例４）
コレステリック液晶組成物ＣｈＨ２を、上記手法により作成した配向膜付きの６μｍセルに注入し、光重合を行って光学異方性膜Ｂ１を有する光学素子を作成した。この光学素子は、比較例３で示すように、光学異方性膜Ｂ１の左円偏光透過率、右円偏光透過率が共に１０％前後であり、透過率が低すぎるため、耐光性試験を行うことができなかった。